(57)【要約】  本発明は、少なくとも一種の共役ジエン単量体を含有する共役ジエン系重合体であって、その末端の４０％以上がアミノ基及びアミド基を有し、かつ測色色差計で測定される黄色度の指標ｂ＊値が１５以下である共役ジエン系重合体を提供する。【特許請求の範囲】
【請求項１】
少なくとも一種の共役ジエン単量体を含有する共役ジエン系重合体であって、その末端の４０％以上がアミノ基及びアミド基を有する末端であり、かつ測色色差計で測定される黄色度の指標ｂ＊値が１５以下である、共役ジエン系重合体。
【請求項２】
前記アミノ基及びアミド基を有する末端が、下記式（Ｉ）で示される構造を有する末端を含み、かつ測色色差計で測定される黄色度の指標ｂ＊値が１５以下である、請求項１に記載の共役ジエン系重合体。
【化１】
2015186667.tif 000016
［式中、Ｐは少なくとも一種の共役ジエン単量体を含有する共役ジエン系重合体を表し、Ｒ１とＲ２は各々独立に炭素数１〜２０の炭化水素基を表す。］
【請求項３】
前記アミノ基及びアミド基を有する末端が、下記式（Ｉ）で示される構造を有する末端及び下記式（ＩＶ）で示される構造を有する末端を含み、かつ測色色差計で測定される黄色度の指標ｂ＊値が１５以下である、請求項１又は２に記載の共役ジエン系重合体。
【化２】
2015186667.tif 000017
［式中、Ｐは少なくとも一種の共役ジエン単量体を含有する共役ジエン系重合体を表し、Ｒ１とＲ２は各々独立に炭素数１〜２０の炭化水素基を表す。］
【化３】
2015186667.tif 000018
［式中、Ｐは少なくとも一種の共役ジエン単量体を含有する共役ジエン系重合体を表し、Ｒ１とＲ２は各々独立に炭素数１〜２０の炭化水素基を表す。］
【請求項４】
前記ｂ＊値が９以下である、請求項１〜３のいずれか一項に記載の共役ジエン系重合体。
【請求項５】
有機リチウム化合物を開始剤として、少なくとも一種の共役ジエン単量体を含有する単量体を重合させる工程と、
下記式（ＩＩ）で表される化合物（ＩＩ）と下記式（ＩＩＩ）で表される化合物（ＩＩＩ）を添加する工程と、
を含む共役ジエン系重合体の製造方法であって、
【化４】
2015186667.tif 000019
［式中、Ｒ3とＲ4は各々独立に炭素数１〜２０の炭化水素基を表す。］
【化５】
2015186667.tif 000020
［式中、Ｒ５とＲ６は各々独立に炭素数１〜２０の炭化水素基を表す。］
数式１に示されるように、化合物（ＩＩ）と化合物（ＩＩＩ）の合計に対する化合物（ＩＩ）の重量比率（％）を（Ａ）とし、数式２に示されるように、重合開始剤のリチウムに対する化合物（ＩＩ）と化合物（ＩＩＩ）のモル比を（Ｂ）としたときに、数式３に示されるように、（Ａ）×（Ｂ）が０．５以下となるように、重合開始剤、化合物（ＩＩ）、及び／又は化合物（ＩＩＩ）の添加量を調節する、製造方法。
数式１：（Ａ）＝（化合物（ＩＩ）／（化合物（ＩＩ）＋化合物（ＩＩＩ）））×１００
数式２：（Ｂ）＝（［化合物（ＩＩ）］＋［化合物（ＩＩＩ）］）／［Ｌｉ］
数式３：（Ａ）×（Ｂ）≦０．５
【請求項６】
（ａ）請求項１〜４のいずれか一項に記載の共役ジエン系重合体又は請求項５に記載の製造方法により得られた共役ジエン系重合体１〜９９重量部と、
（ｂ）熱可塑性重合体及び／又はゴム状重合体９９〜１重量部と、
を含む重合体組成物。
【発明の詳細な説明】
【技術分野】
【０００１】
本発明は、共役ジエン系重合体、及びその製造方法等に関するものである。
【背景技術】
【０００２】
これまで共役ジエン系重合体、或いは水素添加された共役ジエン系重合体は、反発弾性、低温特性に優れることから、熱可塑性樹脂の耐衝撃性、低温特性、加工性などを改良する改質剤として使用され、これらを含む組成物は、電気・電子部品、自動車部品、各種工業部品、生活用品などの分野に広く利用されてきた。しかし、構造を異にする高分子物質の相容性は一般的には良くなく、その親和性不足から時には互いの高分子物質の分散不良が起こり、組成物の機械的特性低下、外観不良が起こることもあった。【０００３】
異種構造の高分子物質の親和性を向上させ優れた特性を有する組成物を得る方法は、これまでにも提案されている。例えば、本来相溶しない二種の高分子物質のポリマー反応にてグラフト共重合体を生成させ、それを介在させて異種高分子物質の界面の接着強度を高め、実用上優れた特性を発現させる方法が報告されている。具体的には、共役ジエン系重合体、或いは水素添加された共役ジエン系重合体の末端官能基と熱可塑性樹脂中の極性基とが相互に反応しグラフト共重合体が形成されることにより、優れた機械特性、接着性を有する組成物が得られることが開示されている（特許文献１、２、３）。【０００４】
特に、その末端に窒素含有官能基を有する水素添加された共役ジエン系重合体は、優れた反発弾性、低温特性、相溶性に加え、耐熱性、耐侯性に優れることから熱可塑性樹脂及びゴム状重合体、特に高耐熱変形性を有するエンジニアリング樹脂などの高分子物質の改質剤として広く用いられている。【０００５】
これらの末端変性され、水素添加された共役ジエン系重合体を含む組成物は各種安定剤、強化剤に加え、顔料、染料、着色剤などを配合し着色した後、押出成形、射出成型などの工程を経て最終成型体となる。
【先行技術文献】
【特許文献】
【０００６】
【特許文献１】特開昭６３−９９２５７号公報
【特許文献２】特開２００３−２０１３１２号公報
【特許文献３】特開２００４−９９６６２号公報
【発明の概要】
【発明が解決しようとする課題】
【０００７】
しかしながら、これらの共役ジエン系重合体自体が、黄色味を帯びる、臭気が強いという問題を有している。
その為、これら共役ジエン系重合体と熱可塑性樹脂などの高分子物質との組成物を用い、優れた機械的特性、色調などの外観特性（透明感、或いは白色度の強い）を有し、かつこれらの物性バランスに優れた着色成型体を安定的に得るのは困難な状況であり、未だ改善すべき余地がある。
【課題を解決するための手段】
【０００８】
本発明者らは、上記課題に鑑みて、鋭意検討した結果、共役ジエン系重合体の末端の４０％以上が特定構造を有することにより、優れた色調を有する共役ジエン系重合体が得られることを見出した。さらに、当該共役ジエン系重合体と熱可塑性樹脂などの高分子物質との組成物が機械的物性（耐衝撃性等）、色調などの優れた外観特性を有し、かつこれらの物性バランスに優れることを見出した。
また、有機リチウム化合物を開始剤として少なくとも一種の共役ジエン単量体を含有する単量体を重合させる工程と、重合開始剤のリチウムと特定の構造を有する尿素誘導体の比率が特定範囲内となるように該尿素誘導体を添加する工程と、を含む方法によって、その主たる末端が特定構造のアミノ基を有し、機械的物性や外観特性に優れる共役ジエン系重合体が得られることを見出し、本発明を完成するにいたった。
すなわち、本発明は、以下の通りである。【０００９】
１．  少なくとも一種の共役ジエン単量体を含有する共役ジエン系重合体であって、その末端の４０％以上がアミノ基及びアミド基を有する末端であり、かつ測色色差計で測定される黄色度の指標ｂ＊値が１５以下である、共役ジエン系重合体。【００１０】
２．  前記アミノ基及びアミド基を有する末端が、下記式（Ｉ）で示される構造を有する末端を含み、かつ測色色差計で測定される黄色度の指標ｂ＊値が１５以下である、上記１に記載の共役ジエン系重合体。【００１１】
【化１】
2015186667.tif 000002
［式中、Ｐは少なくとも一種の共役ジエン単量体を含有する共役ジエン系重合体を表し、Ｒ１とＲ２は各々独立に炭素数１〜２０の炭化水素基を表す。］【００１２】
３．  前記アミノ基及びアミド基を有する末端が、下記式（Ｉ）で示される構造を有する末端及び下記式（ＩＶ）で示される構造を有する末端を含み、かつ測色色差計で測定される黄色度の指標ｂ＊値が１５以下である、上記１又は２に記載の共役ジエン系重合体。【００１３】
【化２】
2015186667.tif 000003
［式中、Ｐは少なくとも一種の共役ジエン単量体を含有する共役ジエン系重合体を表し、Ｒ１とＲ２は各々独立に炭素数１〜２０の炭化水素基を表す。］【００１４】
【化３】
2015186667.tif 000004
［式中、Ｐは少なくとも一種の共役ジエン単量体を含有する共役ジエン系重合体を表し、Ｒ１とＲ２は各々独立に炭素数１〜２０の炭化水素基を表す。］【００１５】
４．  前記ｂ＊値が９以下である、上記１〜３のいずれかに記載の共役ジエン系重合体。【００１６】
５．  有機リチウム化合物を開始剤として、少なくとも一種の共役ジエン単量体を含有する単量体を重合させる工程と、
下記式（ＩＩ）で表される化合物（ＩＩ）と下記式（ＩＩＩ）で表される化合物（ＩＩＩ）を添加する工程と、
を含む共役ジエン系重合体の製造方法であって、【００１７】
【化４】
2015186667.tif 000005
［式中、Ｒ３とＲ４は各々独立に炭素数１〜２０の炭化水素基を表す。］【００１８】
【化５】
2015186667.tif 000006
［式中、Ｒ５とＲ６は各々独立に炭素数１〜２０の炭化水素基を表す。］
数式１に示されるように、化合物（ＩＩ）と化合物（ＩＩＩ）の合計に対する化合物（ＩＩ）の重量比率（％）を（Ａ）とし、数式２に示されるように、重合開始剤のリチウムに対する化合物（ＩＩ）と化合物（ＩＩＩ）のモル比を（Ｂ）としたときに、数式３に示されるように、（Ａ）×（Ｂ）が０．５以下となるように、重合開始剤、化合物（ＩＩ）、及び／又は化合物（ＩＩＩ）の添加量を調節する、製造方法。
数式１：（Ａ）＝（化合物（ＩＩ）／（化合物（ＩＩ）＋化合物（ＩＩＩ）））×１００
数式２：（Ｂ）＝（［化合物（ＩＩ）］＋［化合物（ＩＩＩ）］）／［Ｌｉ］
数式３：（Ａ）×（Ｂ）≦０．５【００１９】
６．  （ａ）上記１〜４のいずれかに記載の共役ジエン系重合体又は上記５に記載の製造方法により得られた共役ジエン系重合体１〜９９重量部と、
（ｂ）熱可塑性重合体及び／又はゴム状重合体９９〜１重量部と、
を含む重合体組成物。
【発明の効果】
【００２０】
本発明の共役ジエン系重合体は、優れた色調を有し、臭気が低く、さらにはその共役ジエン系重合体を熱可塑性樹脂やゴム状重合体などの他の高分子物質とブレンドすることにより、耐衝撃性等の機械的物性、色調などの優れた外観特性を有し、かつこれらの物性バランスに優れた組成物の提供を可能とする。
【図面の簡単な説明】
【００２１】
【図１】図１は、化合物（ＩＩ）と化合物（ＩＩＩ）の合計に対する化合物（ＩＩ）の重量比率（ｗｔ％）を求めるために行ったガスクロマトグラフ測定の結果の一例を示す。
【発明を実施するための形態】
【００２２】
以下、本発明を実施するための形態（以下、「本実施形態」と言う。）について説明するが、本発明は以下に示す形態に限定されるものではなく、その要旨の範囲内で種々変形して実施できる。
【００２３】
（共役ジエン系重合体）
本実施形態における共役ジエン系重合体は、少なくとも一種の共役ジエン単量体を含む。共役ジエン単量体としては、１，３−ブタジエン、イソプレン、２，３−ジメチル−１，３ブタジエン、１，３−ペンタジエン、１，３−ヘプタジエンなどを用いることができる。
【００２４】
本明細書において共役ジエン系重合体は、共役ジエン単量体のみからなる重合体であってもよいし、共役ジエン単量体とビニル芳香族化合物とのランダム共重合体又はブロック共重合体であってもよい。ビニル芳香族化合物としては、例えばスチレン、α−メチルスチレン、ｐ−メチルスチレン、２−ビニルナフタレン、ジビニルベンゼンなどを用いることができる。その共重合体のビニル芳香族化合物含有量は、反発弾性の改良効果の点から９０ｗｔ％以下、好ましくは６０ｗｔ％以下、特に好ましくは４０ｗｔ％以下である。
【００２５】
ブロック共重合体の製造方法としては、例えば特公昭３６−１９２８６号公報、特公昭４３−１７９７９号公報、特公昭４６−３２４１５号公報、特公昭４９−３６９５７号公報、特公昭４８−２４２３号公報、特公昭４８−４１０６号公報、特公昭５１−４９５６７号公報、特開昭５９−１６６５１８号公報などに記載された方法が挙げられる。その構造としては、例えば一般式（Ａ−Ｂ）ｎ、（Ａ−Ｂ）ｎ−Ａ、Ｂ−（Ａ−Ｂ）ｎ、で表されるようなものである（一般式中、Ａはビニル芳香族化合物を主体とする重合体ブロックであり、Ｂは共役ジエンを主体とする重合体ブロックである。ＡブロックとＢブロックとの境界は必ずしも明瞭に区別される必要はない。また、ｎは１以上の整数、好ましくは１〜５の整数である）。
【００２６】
ビニル芳香族化合物を主体とする重合体ブロックＡは、ビニル芳香族化合物を５０ｗｔ％以上、好ましくは７０ｗｔ％以上含有する、ビニル芳香族化合物と共役ジエンとの共重合体ブロック及び／又はビニル芳香族炭化水素単独重合体ブロックを示す。共役ジエンを主体とする重合体ブロックＢは共役ジエンを５０ｗｔ％以上、好ましくは６０ｗｔ％以上含有する、共役ジエンとビニル芳香族化合物との共重合体ブロック及び／又は共役ジエン単独重合体ブロックを示す。共重合体ブロック中のビニル芳香族化合物は均一に分布していても、又テーパー状に分布していてもよい。又、該共重合体ブロック部分には、ビニル芳香族化合物が均一に分布している部分及び／又はテーパー状に分布している部分がそれぞれ複数個共存していてもよい。更に、該共重合体ブロック部分には、ビニル芳香族化合物含有量が異なる部分が複数個共存してもよい。本発明で使用するブロック共重合体は、上記一般式で表されるブロック共重合体の任意の混合物でもよい。
【００２７】
本実施形態において、柔軟性の良好なゴム状重合体や耐衝撃性と剛性のバランスに優れた樹脂状重合体組成物を得る場合、ブロック共重合体に組み込まれているビニル芳香族化合物重合体ブロックの割合（ビニル芳香族化合物のブロック率という）は、５０ｗｔ％以上、好ましくは７０〜９７ｗｔ％に調整することが推奨される。ブロック共重合体に組み込まれているビニル芳香族化合物のブロック率は、四酸化オスミウムを触媒としてターシャリブチルパーオキサイドによりブロック共重合体を酸化分解する方法により測定される（Ｉ．Ｍ．ＫＯＬＴＨＯＦＦ，ｅｔ  ａｌ．，Ｊ．Ｐｏｌｙｍ．Ｓｃｉ．１，４２９（１９４６）に記載の方法）。
【００２８】
本実施形態の共役ジエン系重合体のミクロ構造（シス、トランス、ビニルの比率）は、後述する極性化合物などの使用により任意に変えることができる。共役ジエンとして、１，３−ブタジエンを使用した場合には、１，２−ビニル結合量は１０〜８０重量％、好ましくは２５〜７５重量％であり、共役ジエンとして、イソプレンを使用した場合又は１，３−ブタジエンとイソプレンを使用した場合には、１，２−ビニル結合と３，４−ビニル結合の合計量は３〜８０重量％、好ましくは５〜７０重量％であることが推奨される。
【００２９】
本実施形態の共役ジエン系重合体は、その末端の４０％以上がアミノ基及びアミド基を有する。末端の４０％以上がアミノ基及びアミド基を有する、共役ジエン系重合体は、後述する特定の構造を有する尿素誘導体（化合物（ＩＩ）及び化合物（ＩＩＩ））を反応させることにより製造することが好ましい。
【００３０】
本実施形態の一態様として、共役ジエン系重合体は、上記アミノ基及びアミド基を有する末端として、下記式（Ｉ）で示される構造を有する末端を含むのが好ましく、共役ジエン系重合体の末端の４０％以上が下記式（Ｉ）で示される構造を有していてもよい。
【００３１】
【化６】
2015186667.tif 000007
［式中、Ｐは少なくとも一種の共役ジエン単量体を含有する共役ジエン系重合体を表し、Ｒ１とＲ２は各々独立に炭素数１〜２０の炭化水素基を表す。］
【００３２】
本実施形態の共役ジエン系重合体の末端は、好ましくは５０％以上、さらに好ましくは６０％以上が上記式（Ｉ）で示される構造を有する。また、式（Ｉ）中、Ｒ１とＲ２は、各々独立に炭素数１〜８の炭化水素基であることが好ましい。炭化水素基は、不飽和結合及び／又は分岐構造を有していてもよく、特に限定されないが、例えば、アルキル基、シクロアルキル基、アルケニル基、アルキニル基及びアリール基等が挙げられ、これらのうち、アルキル基が好ましく、炭素数１〜８のアルキル基であることがより好ましい。
【００３３】
このような構造を有することにより、他の高分子物質（例えば極性基を有する熱可塑性樹脂）との相容性及び耐衝撃性などが改善される。共役ジエン系重合体の末端の構造は後述されるＧＰＣ法により分析することができる。
【００３４】
本実施形態の一態様として、共役ジエン系重合体は、その全末端のうち、上記アミノ基及びアミド基を有する末端として、下記式（Ｉ）で示される構造を有する末端と下記式（ＩＶ）で示される構造を有する末端とを含むのが好ましく、式（Ｉ）で示される構造を有する末端及び式（ＩＶ）で示される構造を有する末端の合計が共役ジエン系重合体の末端の４０％以上であることがより好ましい。
【００３５】
【化７】
2015186667.tif 000008
［式中、Ｐは少なくとも一種の共役ジエン単量体を含有する共役ジエン系重合体を表し、Ｒ１とＲ２は各々独立に炭素数１〜２０の炭化水素基を表す。］
【００３６】
【化８】
2015186667.tif 000009
［式中、Ｐは少なくとも一種の共役ジエン単量体を含有する共役ジエン系重合体を表し、Ｒ１とＲ２は各々独立に炭素数１〜２０の炭化水素基を表す。］
【００３７】
本実施形態の一態様において、共役ジエン系重合体は、上記式（Ｉ）で示される構造を有する末端及び上記式（ＩＶ）で示される構造を有する末端の合計が、全末端中、より好ましくは５０％以上、さらに好ましくは６０％以上である。また、式（Ｉ）及び式（ＩＶ）中、Ｒ１とＲ２は、各々独立に炭素数１〜８の炭化水素基であることが好ましい。
【００３８】
このような構造を有することにより、他の高分子物質（例えば極性基を有する熱可塑性樹脂）との相容性及び耐衝撃性などが改善される。共役ジエン系重合体の末端の構造は後述されるＧＰＣ法により分析することができる。
【００３９】
本実施形態の共役ジエン系重合体は、黄色度の指標ｂ＊値（単に「ｂ＊値」とも記載する）が１５以下である。指標ｂ＊値が１５を超えると、他の高分子物質、例えば極性基を有する熱可塑性樹脂との組成物の透明感が損なわれ、更に白色度の強い着色成型体を得ることができなくなり好ましくない。ｂ＊値は好ましくは９以下であり、より好ましくは８以下であり、さらに好ましくは６以下である。また、ｂ＊値は、０．５以上であることが好ましく、０．８以上であることがより好ましい。
ｂ＊値は、前述の式（ＩＶ）で表される変性共役ジエン系重合体の含有量を減らすことにより、制御することができる。式（ＩＶ）で表される変性共役ジエン系重合体の含有量は、後述する化合物（ＩＩ）と化合物（ＩＩＩ）を添加する工程において、化合物（ＩＩ）の添加量を調整することにより制御できる。
黄色度の指標ｂ＊値は測色色差計で測定され、具体的には、３ｍｍ厚みの共役ジエン系重合体サンプルを、スガ試験機製の測色計ＳＭ−７型（４５°拡散方式）を用いて測定することができる。
【００４０】
（共役ジエン系重合体の製造方法）
上述した本実施形態の共役ジエン系重合体は、以下の製造方法により製造することができる。即ち、有機リチウム化合物を開始剤として、少なくとも一種の共役ジエン単量体を含有する単量体を重合させる工程と、下記式（ＩＩ）で表される化合物（ＩＩ）と下記式（ＩＩＩ）で表される化合物（ＩＩＩ）を添加する工程と、を含み、
【００４１】
【化９】
2015186667.tif 000010
［式中、Ｒ３とＲ４は各々独立に炭素数１〜２０の炭化水素基を表す。］
【００４２】
【化１０】
2015186667.tif 000011
［式中、Ｒ５とＲ６は各々独立に炭素数１〜２０の炭化水素基を表す。］
【００４３】
数式１に示されるように、化合物（ＩＩ）と化合物（ＩＩＩ）の合計に対する化合物（ＩＩ）の重量比率（％）を（Ａ）とし、数式２に示されるように、重合開始剤のリチウムに対する化合物（ＩＩ）と化合物（ＩＩＩ）のモル比を（Ｂ）としたときに、数式３に示されるように、（Ａ）×（Ｂ）が０．５以下となるように、重合開始剤、化合物（ＩＩ）、及び／又は化合物（ＩＩＩ）の添加量を調節するのが好ましい。
数式１：（Ａ）＝（化合物（ＩＩ）／（化合物（ＩＩ）＋化合物（ＩＩＩ）））×１００
数式２：（Ｂ）＝（［化合物（ＩＩ）］＋［化合物（ＩＩＩ）］）／［Ｌｉ］
数式３：（Ａ）×（Ｂ）≦０．５
【００４４】
有機リチウム化合物を重合開始剤として得られる共役ジエン系重合体のリチウム末端と、化合物（ＩＩ）及び化合物（ＩＩＩ）とを、数式３を満たす条件で反応させ、反応終了後にアルコール、水などのプロトン供与体を添加することにより、その末端の４０％以上が、アミノ基及びアミド基を有する構造を有し、かつ測色色差計で測定される黄色度の指標ｂ＊値が１５以下である、共役ジエン系重合体を得ることができる。化合物（ＩＩ）及び化合物（ＩＩＩ）を用いることにより、共役ジエン系重合体の末端を、式（Ｉ）で表される構造又は式（ＩＶ）で表される構造にすることができる。
【００４５】
また、アルコール、水などのプロトン供与体を添加し反応を終了させた後に、後述する水素添加反応を行うことにより、水素添加された共役ジエン系重合体としてもよい。
【００４６】
式（ＩＩ）中のＲ３とＲ４、及び式（ＩＩＩ）中のＲ５とＲ６は、各々独立に炭素数１〜２０の炭化水素基を表し、不飽和結合及び／又は分岐を有していてもよく、炭素数１〜８の炭化水素基が好ましい。炭化水素基としては、特に限定されないが、例えば、アルキル基、シクロアルキル基、アルケニル基、アルキニル基、アリール基等が挙げられ、アルキル基であることが好ましく、炭素数１〜８のアルキル基であることが好ましい。
【００４７】
本実施形態において、共役ジエン系重合体の製造に用いられる溶媒としては、ブタン、ペンタン、ヘキサン、イソペンタン、ヘプタン、オクタン、イソオクタンなどの脂肪族炭化水素、シクロペンタン、メチルシクロペンタン、シクロヘキサン、メチルシクロヘキサン、エチルシクロヘキサンなどの脂環式炭化水素、或いはベンゼン、トルエン、エチルベンゼン、キシレンなどの芳香族炭化水素などの炭化水素溶媒が使用できる。これらは一種のみならず二種以上を混合して使用してもよい。
【００４８】
又、共役ジエン系重合体の製造に用いられる有機リチウム化合物は、分子中に一個以上のリチウム原子を結合した化合物であり、例えばエチルリチウム、ｎ−プロピルリチウム、イソプロピルリチウム、ｎ−ブチルリチウム、ｓｅｃ−ブチルリチウム、ｔｅｒｔ−ブチルリチウム、ヘキサメチレンリチウム、ブタジエニルジリチウム、イソプレニルジリチウムなどが挙げられる。これらは一種のみならず二種以上を使用してもよい。又、有機リチウム化合物は、共役ジエン系重合体の製造において重合途中で一回以上分割添加してもよい。
【００４９】
本実施形態において、共役ジエン系重合体の製造時重合速度の調整、重合した共役ジエン部分のミクロ構造の変更、共役ジエンとビニル芳香族化合物との反応性比の調整などの目的で極性化合物やランダム化剤を使用することができる。極性化合物やランダム化剤としては、エーテル類、アミン類、チオエーテル類、ホスホルアミド、アルキルベンゼンスルホン酸のカリウム塩又はナトリウム塩、カリウムまたはナトリウムのアルコキシドなどが挙げられる。好ましいエーテル類は、ジメチルエーテル、ジエチルエーテル、ジフェニルエーテル、テトラヒドロフラン、ジエチレングリコールジメチルエーテル、ジエチレングリコールジブチルエーテルである。アミン類としては、第三級アミン、トリメチルアミン、トリエチルアミン、テトラメチルエチレンジアミン、その他環状第三級アミンなども使用できる。ホスフィン及びホスホルアミドとしては、トリフェニルホスフィン、ヘキサメチルホスホルアミドなどがある。
【００５０】
本実施形態において、共役ジエン系重合体の製造する際の重合温度は、−１０〜１５０℃、好ましくは３０〜１２０℃である。重合に要する時間は条件によって異なるが、４８時間以内であり、好ましくは０．５〜１０時間である。又、重合系の雰囲気は窒素ガスなどの不活性ガス雰囲気にすることが好ましい。重合圧力は、上記重合温度範囲でモノマー及び溶媒を液相に維持するに充分な圧力の範囲で行えばよく、特に限定されるものでない。更に、重合系内は触媒及びリビングポリマーを不活性化させるような不純物、例えば、水、酸素、炭酸ガスなどが混入しないようにすることが好ましい。
【００５１】
本実施形態において使用される化合物（ＩＩ）としては、例えば、１，３−ジエチル−２−イミダゾリノン、１，３−ジメチル−２−イミダゾリノン、１，３−ジプロピル−２−イミダゾリノン、１−メチル−３−エチル−２−イミダゾリノン、１−メチル−３−プロピル−２−イミダゾリノン、１−メチル−３−ブチル−２−イミダゾリノン、１，３−ジヒドロ−１，３−ジメチル−２Ｈ−イミダゾール−２−オンなどが挙げられる。化合物（ＩＩＩ）としては、例えば、１，３−ジエチル−２−イミダゾリジノン、１，３−ジメチル−２−イミダゾリジノン、１，３−ジプロピル−２−イミダゾリジノン、１−メチル−３−エチル−２−イミダゾリジノン、１−メチル−３−プロピル−２−イミダゾリジノン、１−メチル−３−ブチル−２−イミダゾリジノンなどが挙げられる。
【００５２】
化合物（ＩＩ）と化合物（ＩＩＩ）との合計に対する化合物（ＩＩ）の比率（Ａ）は、０．６重量％以下が好ましく、０．３重量％以下がより好ましく、０．１５重量％以下がさらに好ましい。
【００５３】
化合物（ＩＩ）と化合物（ＩＩＩ）の合計の添加量は、使用されるリチウム１モルに対して０．４〜２．０モルであることが好ましい。即ち、上記数式２で表される（Ｂ）が、０．４≦（Ｂ）≦２．０を満たすことが好ましい。（Ｂ）をこの範囲とすることにより、得られる共役ジエン系重合体の末端の４０％以上が、アミノ基及びアミド基を有する構造となり、且つ、着色が抑えられる。
【００５４】
化合物（ＩＩ）と化合物（ＩＩＩ）の添加は、共役ジエン系重合体を構成する単量体の重合開始以後であればよく、共役ジエン系重合体への水素添加を行う場合は、単量体の重合反応が進んだ後であって水素添加を行う前に行うのが好ましい。
【００５５】
本実施形態の製造方法は、水素添加を行う工程を含み、水素添加された共役ジエン系重合体としてもよい。共役ジエン系重合体の水素添加に用いられる水添触媒は、特に制限されず、従来から公知である（１）Ｎｉ、Ｐｔ，Ｐｄ、Ｒｕなどの金属をカーボン、シリカ、アルミナ、ケイソウ土などに担持させた担持型不均一系水素触媒、（２）Ｎｉ、Ｃｏ、Ｆｅ、Ｃｒなどの有機酸塩又はアセチルアセトン塩などの遷移金属塩と有機アルミニウムなどの還元剤とを用いる、いわゆるチ−グラ型水添触媒、（３）Ｔｉ、Ｒｕ、Ｒｈ、Ｚｒなどの有機金属化合物などのいわゆる有機金属錯体などの均一系水添触媒が用いられる。具体的な水添触媒としては、特公昭４２−８７０４号公報、特公昭４３−６６３６号公報、特公昭６３−４８４１号公報、特公平１−３７９７０号公報、特公平１−５３８５１号公報、特公平２−９０４１号公報に記載された水添触媒を使用することができる。好ましい水添触媒としてはチタノセン化合物及び／又は還元性有機金属化合物との混合物が挙げられる。
【００５６】
チタノセン化合物としては、特開平８−１０９２１９号公報に記載された化合物が使用できるが、具体例としては、ビスシクロペンタジエニルチタンジクロライド、モノペンタメチルシクロペンタジエニルチタントリクロライドなどの（置換）シクロペンタジエニル骨格、インデニル骨格或いはフルオレニル骨格を有する配位子を少なくとも一つ以上もつ化合物が挙げられる。又、還元性有機金属化合物としては、有機リチウムなどの有機アルカリ金属化合物、有機マグネシウム化合物、有機アルミニウム化合物、有機ホウ素化合物或いは有機亜鉛化合物などが挙げられる。
【００５７】
水添反応は好ましくは０〜２００℃、より好ましくは３０〜１５０℃の温度範囲で実施される。水添反応に使用される水素の圧力は好ましくは０．１〜１５Ｍｐａ、より好ましくは０．２〜１０Ｍｐａ、さらに好ましくは０．３〜５Ｍｐａが推奨される。又、水添反応時間は好ましくは３分〜１０時間、より好ましくは１０分〜５時間である。水添反応は、例えば、バッチプロセス、連続プロセス、或いはそれらの組み合わせのいずれでも用いることができる。
【００５８】
本実施形態において、水素添加を行う場合、水素添加された共役ジエン系重合体におけるトータル水素添加率は目的に合わせて任意に選択でき特に限定されない。共役ジエン系重合体中の共役ジエン化合物に基づく不飽和二重結合の好ましくは７０％以上、より好ましくは８０％以上、特に好ましくは９５％以上が水添されていてもよいし、一部のみが水添されていてもよい。一部のみを水添する場合には、水添率が１０％以上７０％未満、或いは１５％以上６５％未満、所望によっては２０％以上６０％未満にすることが推奨される。水素添加された共役ジエン系重合体の水添率は核磁気共鳴装置（ＮＭＲ）により測定される。
【００５９】
本実施形態の共役ジエン系重合体は、ｂ＊値が９以下であると、水素添加前後で、末端に有する特定構造の割合が変化しにくい傾向にあるため好ましい。
【００６０】
本発明において、共役ジエン系重合体の重量平均分子量は、重合体組成物の機械的強度及び耐衝撃性の点から３万以上であることが好ましく、加工性や熱可塑性樹脂などの高分子物質との相容性の点から１００万以下であることが好ましく、より好ましくは４万〜８０万、さらに好ましくは５万〜６０万である。共役ジエン系重合体の重量平均分子量は、ＧＰＣによる測定を行い、市販の標準ポリスチレンの測定から求めた検量線を使用して測定される。
【００６１】
上記のようにして得られた共役ジエン系重合体の溶液は、必要に応じて触媒残渣を除去し、重合体を溶液から分離することができる。溶媒の分離の方法としては、例えば重合後又は水添後の溶液にアセトン又はアルコールなどの重合体に対する貧溶媒となる極性溶媒を加えて重合体を沈澱させて回収する方法、重合体の溶液を撹拌下熱湯中に投入し、スチームストリッピングにより溶媒を除去して回収する方法、又は直接重合体溶液を加熱して溶媒を留去する方法などを挙げることができる。回収された共役ジエン系重合体には、各種フェノール系安定剤、リン系安定剤、イオウ系安定剤、アミン系安定剤などの安定剤を添加することができる。
【００６２】
安定剤は、共役ジエン系重合体１００質量部に対して、０．０２〜０．５質量部の添加量で添加されることが好ましく、０．０５〜０．４質量部であることがより好ましい。
【００６３】
安定剤としてはヒンダードフェノール系の安定剤が好ましく、ヒンダードフェノール系の安定剤としては、オクタデシル−３−（３，５−ジ−ｔｅｒｔ−ブチル−４−ヒドロキシフェニル）プロピオネート、ペンタエリスリチル−テトラキス［３−（３，５−ジーｔｅｒｔ−ブチル−４−ヒドロキシフェニル）プロピオネート］、トリエチレングリコール−ビス［３−（３−ｔｅｒｔ−ブチル−５−メチル−４−ヒドロキシフェニル）プロピオネート］、１，３，５−トリメチル−２，４，６−トリス（３，５−ジ−ｔｅｒｔ−ブチル−４−ヒドロキシベンジル）ベンゼン、２，４−ビス（オクチルチオメチル）−ｏ−クレゾール、２，４−ビス（２’−アセチルオキシエチルチオメチル）−３，６−ジ−メチルフェノールが挙げられる。
【００６４】
（重合体組成物）
本実施形態の重合体組成物は、末端の４０％以上がアミノ基及びアミド基を有する構造を有し、かつ測色色差計で測定される黄色度の指標ｂ＊値が１５以下の共役ジエン系重合体である成分（ａ）と、熱可塑性樹脂及びゴム状重合体からなる群より選ばれる少なくとも一種の成分（ｂ）と、を含む。その組成は、成分（ａ）１〜９９重量部、成分（ｂ）９９〜１重量部の範囲であり、好ましくは成分（ａ）５〜９５重量部、成分（ｂ）９５〜５重量部の範囲であり、各種成型材料に適した範囲を選択することができる。
【００６５】
本実施形態の共役ジエン系重合体と熱可塑性樹脂をブレンドした場合、耐衝撃性や成形加工性、色調などの外観性に優れた重合体組成物が得られる。熱可塑性樹脂としては、共役ジエン化合物とビニル芳香族化合物とのブロック共重合樹脂、ビニル芳香族化合物の重合体、ビニル芳香族化合物と他のビニルモノマー、例えばエチレン、プロピレン、ブチレン、塩化ビニル、塩化ビニリデンなどとの共重合樹脂、ゴム変性スチレン系樹脂（ＨＩＰＳ）、アクリロニトリル−ブタジエン−スチレン共重合樹脂（ＡＢＳ）、メタクリル酸エステル−ブタジエン−スチレン共重合樹脂（ＭＢＳ）、オレフィン系重合体、エチレン−ノルボルネン樹脂などの環状オレフィン系樹脂、ポリブテン系樹脂、ポリ塩化ビニル系樹脂、ポリ酢酸ビニル系樹脂、アクリル酸及びそのエステルやアミドの重合体、ポリアクリレート系樹脂、アクリロニトリル及び／又はメタクリロニトリルの重合体、これらのアクリロニトリル系モノマーを５０ｗｔ％以上含有する他の共重合可能なモノマーとの共重合体であるニトリル樹脂、ポリアミド系樹脂、ポリエステル系樹脂、熱可塑性ポリウレタン系樹脂、ポリカーボネート系樹脂、ポリエーテルスルホンやポリアリルスルホンなどの熱可塑性ポリスルホン、ポリオキシメチレン系樹脂、ポリフェニレンエーテル系樹脂、ポリフェニレンスルフィド系樹脂、ポリアリレート系樹脂、ポリケトン系樹脂、フッ素系樹脂、ポリウレタン系樹脂、ポリイミド系樹脂、ポリブタジエン系樹脂などが挙げられる。
【００６６】
ゴム状重合体としては、ブタジエンゴム及びその水素添加物、スチレン−ブタジエンゴム及びその水素添加物、イソプレンゴム、アクリロニトリル−ブタジエンゴム及びその水素添加物、クロロプレンゴム、エチレン−プロピレンゴム、エチレン−プロピレン−ジエンゴム、エチレン−ブテン−ジエンゴム、エチレン−ブテンゴム、エチレン−ヘキセンゴム、エチレン−オクテンゴムなどのオレフィン系エラストマー、ブチルゴム、アクリルゴム、フッ素ゴム、シリコーンゴム、塩素化ポリエチレンゴム、エピクロルヒドリンゴム、α，β−不飽和ニトリル−アクリル酸エステル−共役ジエン共重合ゴム、ウレタンゴム、多硫化ゴム、スチレン−ブタジエンブロック共重合体及びその水素添加物などのスチレン系エラストマー、天然ゴム、ポリエーテル・エステルコポリマー、ポリエステル・エステルコポリマーなどのエステル系熱可塑性エラストマー、ポリアミド６，６６，１１，１２，などをハードセグメントとし、ポリエーテル、ポリエステルなどをソフトセグメントとしたアミド系熱可塑性エラストマー、ポリエステル−ポリエーテル系エラストマー、ジイソシアネートと短鎖グリコールなどからなるハードセグメントとジイソシアネートと長鎖グリコールなどからなるソフトセグメントからなるウレタン系熱可塑性エラストマーなどが挙げられる。
【００６７】
又、これらの熱可塑性樹脂及びゴム状重合体は必要に応じ二種以上を併用してもよい。併用する場合は特に限定されるものではなく熱可塑性樹脂成分どうしでもゴム状重合体成分どうしでも、或いは熱可塑性樹脂とゴム状重合体の併用でもよい。なお、本実施形態において、成分（ａ）に該当する共役ジエン系重合体は、成分（ｂ）に該当しないものとする。
【００６８】
本発明の重合体組成物においては、その他必要に応じて任意の添加材を配合することができる。添加材の種類は熱可塑性樹脂やゴム状重合体の配合に一般的に用いられるものであれば特に制限されるものではない。例えば、金属水酸化物、シリカ系無機充填剤、金属酸化物などの無機充填剤や有機充填剤、酸化防止剤、紫外線吸収剤や光安定剤、ステアリン酸、ベヘニン酸、ステアリン酸亜鉛、ステアリン酸カルシウム、ステアリン酸マグネシウム、エチレンビスステアロアミドなどの滑剤、離型剤、パラフィン、可塑剤、難燃剤、帯電防止剤、有機繊維、炭素繊維、金属ウイスカなどの補強材、顔料、着色剤などである。
【００６９】
本発明の重合体組成物の製造方法は、特に限定されるものでなく公知の方法が利用できる。例えば、バンバリミキサー、短軸スクリュー押出機、二軸スクリュー押出機、コニーダ、多軸スクリュー押出機などの一般的な混合機を用いた溶融混練方法、各成分を溶解又は分散混合機、溶剤を加熱除去する方法が用いられる。押出機による溶融混練法が生産性、良混練性の点から好ましい。得られる重合体組成物の形状に特に制限はないが、ペレット状、シート状、ストランド状、チップ状などを挙げることができる。又、溶融混練後、直接成型品とすることもできる。
【００７０】
本発明の重合体組成物は、そのままで或いは各種添加材を配合した組成物として、従来公知の方法、例えば、押出成形、射出成形、二色射出成形、サンドイッチ成形、中空成形、圧縮成形、真空成形、回転成形、パウダースラッシュ成形、発砲成形、積層成形、カレンダー成形、ブロー成形などによって、実用上有用な成型品に加工することができる。又、必要に応じて、発砲、粉末、延伸、接着、印刷、塗装、メッキなどの加工をしてもよい。かかる成形方法により、シート、フィルム、各種形状の射出成型品、中空成型品、真空成型品、押出成型品、発砲成型品、不織布や繊維状の成型品、合成皮革など多種多様な成型品として活用できる。これらの成型品は、食品包装材料、医療用器具材料、家電製品及びその部品、電子デバイス及びその部品、自動車部品、工業部品、家庭用品、玩具などの素材、履物用素材、粘・接着材用素材、アスファルト改質剤などに利用できる。
【実施例】
【００７１】
１．化合物（ＩＩ）の重量比率（ｗｔ％）
化合物（ＩＩ）と化合物（ＩＩＩ）の合計に対する化合物（ＩＩ）の重量比率（ｗｔ％）は、下記ガスクロマトグラフ測定条件により測定し（測定結果の一例を図１に示す。）、ピーク面積の比から算出した。
ガスクロマトグラフ測定条件を以下に示す。
装  置  ：    島津製作所社ガスクロマトグラフ（ＧＣ−２０１４、検出器：ＦＩＤ）
カラム  ：    Ｊ＆Ｗ社キャピラリーカラム
（ＤＢ−ＷＡＸ  ３０ｍ×０２５ｍｍ、０．２５μｍ）
スプリット比：  １／２０
注入量      ：  ２μＬ
線速度      ：  ２５ｃｍ／ｓｅｃ
昇温条件    ：  ２００℃（１０ｍｉｎ保持）
注入口温度  ：  ２００℃
検出器温度  ：  ２００℃【００７２】
２．水素添加前の共役ジエン系重合体の特性
（１）結合スチレン含有量
結合スチレン含有量は、水添前のスチレン・ブタジエンブロック共重合体を検体として、試料をクロロホルム溶液とし、スチレンのフェニル基によるＵＶ２５４ｎｍの吸収により結合スチレン含有量（ｗｔ％）を測定した。（ＪＡＳＣＯ製：Ｖ−５５０）
（２）ブタジエン部のビニル量
試料を二硫化炭素溶液とし、溶液セルを用いて赤外線スペクトルを６００〜１０００ｃｍ-1の範囲で測定して所定の吸光度より、スチレン・ブタジエンブロック共重合体はハンプトン法、ポリブタジエンはモレロ法の計算式に従いブタジエン部分のミクロ構造を求め、ブタジエン部のビニル量を求めた。ＩＲスペクトル分析装置としては「パーキンエルマー社製：Ｓｐｅｃｔｒｕｍ１００」を用いた。
（３）ピーク分子量
ピーク分子量は、窒素含有環状化合物添加前の共重合体を検体として、ポリスチレン系ゲルカラム（カラム：ＰＬｇｅｌ  ＭｉｎｉＭｉｘ−Ｃ×３本、カラムオーブン温度３５℃：日本分光製８６５−ＣＯ、ＴＨＦ流量０．３５ｍＬ、試料濃度０．１重量％、注入量５０μＬ、ＲＩ検出器：Ｗａｔｅｒｓ製２４１４）のＧＰＣ（ＷＡＴＥＲＳ製２６９５）のクロマトグラフを測定した。また、分子量が既知の市販の標準単分散ポリスチレンを用いて作成した検量線を使用し、得られたＧＰＣクロマトグラムから、重量平均分子量、数平均分子量を求めて、分子量分布値を得た。
（４）カップリング率
カップリング率は、窒素含有環状化合物添加前のポリブタジエンを検体として、ポリスチレン系ゲルカラム（カラム：ＰＬｇｅｌ  ＭｉｎｉＭｉｘ−Ｃ×３本、カラムオーブン温度３５℃：日本分光製８６５−ＣＯ、ＴＨＦ流量０．３５ｍＬ、試料濃度０．１重量％、注入量５０μＬ、ＲＩ検出器：Ｗａｔｅｒｓ製２４１４）のＧＰＣ（ＷＡＴＥＲＳ製２６９５）のクロマトグラフを測定した。カップリングしていない（低分子量側のピーク）ピーク面積とカップリングされた（高分子量側のピーク）ピーク面積の比率から算出した。【００７３】
３．共役ジエン系重合体の特性
（１）ポリブタジエン部の水素付加量（水添率：重量％）
核磁気共鳴装置（ＢＲＵＫＥＲ社製、ＤＰＸ−４００）を用いて測定した。【００７４】
（２）末端が特定構造のアミノ基である比率：重量％
シリカ系ゲルを充填材としたＧＰＣカラムに、末端が特定構造のアミノ基である成分が吸着する特性を応用し、試料及び分子量５０００の標準ポリスチレン（ポリスチレンはカラムに吸着しない）を含む試料溶液を用いて、ポリスチレン系ゲルカラム（カラム：ＰＬｇｅｌ  ＭｉｎｉＭｉｘ−Ｃ×３本、カラムオーブン温度３５℃：日本分光製８６５−ＣＯ、ＴＨＦ流量０．３５ｍＬ、ＲＩ検出器：Ｗａｔｅｒｓ製２４１４）のＧＰＣ（ＷＡＴＥＲＳ製２６９５）と、シリカ系ゲルカラム（カラム：ＺｏｒｂａｘＰＳＭ１０００−Ｓ１本とＰＳＭ３００−Ｓ１本とＰＳＭ６０−Ｓを１本の計３本、カラムオーブン温度３５℃：日本分光製８６５−ＣＯ、ＴＨＦ流量０．７ｍＬ／分、ＲＩ検出器：Ｗａｔｅｒｓ製２４１４）のＧＰＣ（ＷＡＴＥＲＳ製２６９５）の両クロマトグラムを、ＲＩ検出器を用いて測定し、それらの差分よりシリカカラムへの吸着量を測定し、上記式（Ｉ）で示されるアミノ基である末端及び式（ＩＶ）で示されるアミノ基である末端の合計の比率を求めた。以下、式（Ｉ）で示されるアミノ基及び式（ＩＶ）で示されるアミノ基のことを、「特定構造のアミノ基」と記載することもある。
試料は、２０ｍＬのＴＨＦに対して１０ｍｇを標準ポリスチレン５ｍｇとともに溶解し、１００μＬ注入して測定した。具体的な手順としては、ポリスチレン系ゲルカラム及びシリカ系ゲルカラムで測定した面積（％）から、下記式により算出した。【００７５】
【数１】
2015186667.tif 000012
ａ：ポリスチレン系ゲル（ＰＬｇｅｌ）で測定した全重合体の面積（％）
ｂ：ポリスチレン系ゲル（ＰＬｇｅｌ）で測定した低分子量内部標準ＰＳ（ポリスチレン）の面積（％）
ｃ：シリカ系カラム（Ｚｏｒｂａｘ）で測定した全重合体の面積（％）
ｄ：シリカ系カラム（Ｚｏｒｂａｘ）で測定した低分子量内部標準ＰＳの面積（％）【００７６】
（３）共役ジエン重合体のｂ＊値
スガ試験機製の測色計ＳＭ−７型（４５°拡散方式）を用いて測定した。【００７７】
４．水添触媒の調製
水添反応に用いた水添触媒は、下記の方法で調製した。
（１）水添触媒Ｉ
窒素置換した反応容器に乾燥、精製したシクロヘキサン１リットルを仕込み、ジクロロビス（η５−２，４−シクロペンタジエン−１−イル）チタニウム１００ミリモルを添加し、十分に攪拌しながらトリメチルアルミニウム２００ミリモルを含むｎ−ヘキサン溶液を添加して、室温にて約３日間反応させた。
（２）水添触媒ＩＩ
窒素置換した反応容器に乾燥、精製したシクロヘキサン２リットルを仕込み、ビス（η５−シクロペンタジエニル）チタニウムジ−（ｐ−トリル）４０ミリモルと分子量が約１，０００の１，２−ポリブタジエン（１，２ビニル結合量約８５％）１５０グラムを溶解した後、ｎ−ブチルリチウム６０ミリモルを含むシクロヘキサン溶液を添加して室温で５分反応させ、直ちにｎ−ブタノールを添加攪拌して室温で保存した。【００７８】
５．共役ジエン系重合体の臭気官能評価
２０ｇのブロック共重合体組成物をガラス製のビンに入れ、アルミホイル等で蓋をし、加熱乾燥機にて１６０℃、３０分加熱した後、加熱乾燥機から取り出し耐熱性のある蓋でキャップし、室温（約２５℃）にて３０分静置した。基準物質としては、後述する重合体８の臭気の臭気レベルを５とした。この基準物質と比較したときの重合体の相対的な臭気レベルを１（臭気弱）〜１０（臭気強）の間で評価した。官能評価は１０人以上で行い、臭気レベルの平均値が３．０以下であれば実用上優れた性能、４．８以下であれば、実用上十分な性能であると判断した。【００７９】
６．官能基含有ポリフェニレンエーテル（官能基含有ＰＰＥ）の特性
（１）数平均分子量
ＧＰＣ（装置はＷＡＴＥＲＳ社製、カラムは昭和電工製Ｓｈｏｄｅｘ、溶媒はクロロホルム）を用い、官能基含有ＰＰＥ０．０５ｇをクロロホルム５０ｇに溶解した溶液サンプルをポリフェニレンエーテルの検知波長２８３ｎｍの紫外線検出器にて分子量を測定した。また、分子量が既知の市販の標準単分散ポリスチレンを用いて作成した検量線を使用し、得られたＧＰＣクロマトグラムから、数平均分子量を求めた。
（２）無水マレイン酸付加率
官能基含有ＰＰＥ５ｇを１００ｍｌのクロロホルムに溶解後、３００ｍｌのアセトンを少量滴下しながらポリマーを析出させ、ガラスフィルターを用いて濾別した。この操作を３回繰り返した後、１４０℃に設定した真空乾燥機で２時間真空乾燥を行った。次にこの官能基含有ＰＰＥを１ｇとり、内側からポリテトラフロロエチレンシート、アルミシート、鉄板の順に重ねたものの間にはさみ、２８０℃に温度設定したプレス成形機を用い、１００ｋｇ／ｃｍ２で圧縮成形しフィルムを得た。得られたフィルムそれぞれについて、日本分光社製ＦＴ／ＩＲ−４２０型フーリエ変換赤外分光光度計を用いて、赤外分光測定を行った。
官能基含有ＰＰＥフィルムに対する測定では、１７９０ｃｍに、ポリフェニレンエーテルに付加したマレイン酸由来のピークが観測された。ＰＰＥとマレイン酸の混合物を用いて、あらかじめ作成しておいた検量線式から計算されたマレイン酸の付加率（ＰＰＥ１００重量部に対する付加量：重量部）を求めた。【００８０】
７．重合体組成物の成分等
（１）成分（ａ）−熱可塑性樹脂
官能基含有ＰＰＥ
（２）成分（ｂ）−共役ジエン系重合体
水添系重合体：重合体１、重合体７、重合体１１、重合体１２
（３）成分（ｃ）−熱可塑性樹脂
ポリアミド６：ウベナイロン６−１０１３Ｂ（宇部興産（株）製）【００８１】
［実施例１、６及び比較例１、参考例２］
（重合体１の調製）
内容積が１２リットルの攪拌装置及びジャケット付き槽型反応器を用いて、表１に記載の重合操作工程順にて、共重合を行なった。精製シクロヘキサン４６００ｇ、テトラヒドロフラン（ＴＨＦ）０．６９ｇ、テトラメチルエチレンジアミン（ＴＭＥＤＡ）０．６９ｇ、スチレン１３２ｇを仕込み、１００ｒｐｍで混合攪拌し重合開始温度を６０℃に調整した。２０重量％のｎ‐ブチルリチウムのシクロヘキサン溶液（ｎ‐ブチルリチウム１．３６ｇ）を添加し、スチレンの重合を開始した。スチレンが完全に重合してから、１，３−ブタジエン５４４ｇを添加し、１，３−ブタジエンを完全に重合させ、スチレン１２４ｇを添加し、スチレンを完全に重合させた。
次に、化合物（ＩＩ）に該当する１，３−ジメチル−２−イミダゾリノンを０．１２ｗｔ％含有する１，３−ジメチル−２−イミダゾリジノン（化合物（ＩＩＩ））を３．１５ｇ添加し、１５分後にメタノール０．７４ｇを添加し重合終了させた。
得られた共重合体に水添触媒Ｉを共重合体の重量に対してチタンとして１３０重量ｐｐｍ添加し、水素圧０．７ＭＰａ、温度６５℃で水添反応を行った。反応終了後にメタノール１ｇを添加し、重合体を反応器より抜き出した。次に安定剤としてオクタデシル‐３‐（３，５‐ジ‐ｔ‐ブチル‐４‐ヒドロキシフェニル）プロピオネートを重合体の重量に対して０．３重量％添加した。更に、得られた重合体ゴム溶液を攪拌下熱湯中に投下して、スチームストリッピングにより溶媒を除去しクラム状の部分水添スチレン・ブタジエンブロック共重合体ゴム（重合体１）を得、乾燥処理を行った。【００８２】
（重合体６、重合体７の調製）
１，３−ジメチル−２−イミダゾリノンを０．６ｗｔ％含有する１，３−ジメチル−２−イミダゾリジノンを使用して、重合体１と同様に、内容積が１２リットルの攪拌装置及びジャケット付き槽型反応器を用いて、表１に記載の重合操作工程順にて、共重合を行なった。重合体の特性を表２に示す。【００８３】
（重合体１２の調製）
１，３−ジメチル−２−イミダゾリノンを０．１２ｗｔ％含有する１，３−ジメチル−２−イミダゾリジノン（化合物（ＩＩＩ））を０．９２ｇ添加した以外は、重合体１の調製と同様にして、共重合を行った。重合工程順を表１、重合体の特性を表２に示す。【００８４】
（Ａ）×（Ｂ）の値が特定範囲内である本発明の重合体は、優れた色調を有していることがわかる（重合体１、６、１２）。化合物（ＩＩ）と化合物（ＩＩＩ）の合計に対する化合物（ＩＩ）の重量比率（Ａ）が高い場合、化合物（ＩＩ）及び化合物（ＩＩＩ）の添加量を少なくして、（Ａ）×（Ｂ）の値が特定範囲内となるようにすると、ｂ＊値が低下する。【００８５】
［実施例２］
（重合体２の調製）
内容積が１００リットルの攪拌装置及びジャケット付き槽型反応器を用いて、表１に記載の重合操作工程順にて、共重合を行なった。精製シクロヘキサン２６８００ｇ、テトラヒドロフラン（ＴＨＦ）４．０ｇ、スチレン１４４０ｇを仕込み、１００ｒｐｍで混合攪拌し重合開始温度を４５℃に調整した。２０重量％のｎ‐ブチルリチウムのシクロヘキサン溶液（ｎ‐ブチルリチウム１０．８ｇ）を添加し、スチレンの重合を開始した。スチレンが完全に重合してから、スチレン６４０ｇと１，３−ブタジエン１２００ｇを同時に添加し、その５分後に１，３−ブタジエン３６００ｇを１０分間かけて連続的に添加し、スチレンと１，３−ブタジエンを完全に共重合させて、スチレン１１２０ｇを添加し、スチレンを完全に重合させた。
次に、１，３−ジメチル−２−イミダゾリノンを０．１２ｗｔ％含有する１，３−ジメチル−２−イミダゾリジノンを１７．３ｇ添加し、１５分後にメタノール４．８４ｇを添加し重合終了させた。得られた共重合体に水添触媒Ｉを共重合体の重量に対してチタンとして１００重量ｐｐｍ添加し、水素圧０．７ＭＰａ、温度６５℃で水添反応を行った。反応終了後にメタノール２０ｇを添加し、重合体を反応器より抜き出した。次に安定剤としてオクタデシル‐３‐（３，５‐ジ‐ｔ‐ブチル‐４‐ヒドロキシフェニル）プロピオネートを重合体の重量に対して０．３重量％と２，４−ビス（オクチルチオメチル）−ｏ−クレゾールを重合体の重量に対して０．１重量％添加した。更に、得られた重合体ゴム溶液を攪拌下熱湯中に投下して、スチームストリッピングにより溶媒を除去しクラム状の部分水添スチレン・ブタジエンブロック共重合体ゴム（重合体２）を得、乾燥処理を行った。重合体の特性を表２に示す。【００８６】
［実施例３、比較例２］
（重合体３の調製）
内容積が１００リットルの攪拌装置及びジャケット付き槽型反応器を用いて、表１に記載の重合操作工程順にて、共重合を行なった。精製シクロヘキサン２９４００ｇ、テトラヒドロフラン（ＴＨＦ）４．４ｇ、テトラメチルエチレンジアミン１．６８ｇ、スチレン７２０ｇと１，３−ブタジエン５０４０ｇを仕込み、１００ｒｐｍで混合攪拌し重合開始温度を４０℃に調整した。２０重量％のｎ‐ブチルリチウムのシクロヘキサン溶液（ｎ‐ブチルリチウム５．４４ｇ）を添加し、重合を開始した。スチレンと１，３−ブタジエンが完全に重合してから、スチレン２２４０ｇを添加し、スチレンを完全に重合させた。
次に、１，３−ジメチル−２−イミダゾリノンを０．５ｗｔ％含有する１，３−ジメチル−２−イミダゾリジノンを８．７ｇ添加し、１５分後にメタノール２．３ｇを添加し重合終了させた。得られた共重合体に水添触媒Ｉを共重合体の重量に対してチタンとして１００重量ｐｐｍ添加し、水素圧０．７ＭＰａ、温度６５℃で水添反応を行った。反応終了後にメタノール３ｇを添加し、重合体を反応器より抜き出した。次に安定剤としてオクタデシル‐３‐（３，５‐ジ‐ｔ‐ブチル‐４‐ヒドロキシフェニル）プロピオネートを重合体の重量に対して０．３重量％と２，４−ビス（オクチルチオメチル）−ｏ−クレゾールを重合体の重量に対して０．１重量％を添加した。更に、得られた重合体ゴム溶液を攪拌下熱湯中に投下して、スチームストリッピングにより溶媒を除去しクラム状の部分水添スチレン・ブタジエンブロック共重合体ゴム（重合体３）を得、乾燥処理を行った。【００８７】
（重合体８の調製）
１，３−ジメチル−２−イミダゾリノンを０．５ｗｔ％含有する１，３−ジメチル−２−イミダゾリジノンを１０．７ｇ添加した以外は、重合体３と同様に、内容積が１００リットルの攪拌装置及びジャケット付き槽型反応器を用いて、表１に記載の重合操作工程順にて、共重合を行なった。重合体の特性を表２に示す。【００８８】
［実施例４、比較例３］
（重合体４の調製）
内容積が１２リットルの攪拌装置及びジャケット付き槽型反応器を用いて、表１に記載の重合操作工程順にて、共重合を行なった。精製シクロヘキサン４３００ｇ、テトラヒドロフラン（ＴＨＦ）０．６５ｇ、１，３−ブタジエン７０４ｇを仕込み、１００ｒｐｍで混合攪拌し重合開始温度を５５℃に調整した。２０重量％のｎ‐ブチルリチウムのシクロヘキサン溶液（ｎ‐ブチルリチウム１．４９ｇ）を添加し、重合を開始した。１，３−ブタジエンが完全に重合してから、スチレン１７６ｇを添加し、スチレンを完全に重合させた。
次に、１，３−ジメチル−２−イミダゾリノンを０．２ｗｔ％含有する１，３−ジメチル−２−イミダゾリジノンを２．１２ｇ添加し、１５分後にメタノール０．６７ｇを添加し重合終了させた。得られた共重合体に水添触媒ＩＩを共重合体の重量に対してチタンとして５０重量ｐｐｍ添加し、水素圧０．７ＭＰａ、温度６５℃で水添反応を行った。反応終了後にメタノール１ｇを添加し、重合体を反応器より抜き出した。次に安定剤としてオクタデシル‐３‐（３，５‐ジ‐ｔ‐ブチル‐４‐ヒドロキシフェニル）プロピオネートを重合体の重量に対して０．３重量％と２，４−ビス（オクチルチオメチル）−ｏ−クレゾールを重合体の重量に対して０．１重量％を添加した。更に、得られた重合体ゴム溶液を攪拌下熱湯中に投下して、スチームストリッピングにより溶媒を除去しクラム状の部分水添スチレン・ブタジエンブロック共重合体ゴム（重合体４）を得、乾燥処理を行った。【００８９】
（重合体９の調製）
１，３−ジメチル−２−イミダゾリノンを１．０ｗｔ％含有する１，３−ジメチル−２−イミダゾリジノンを使用して、重合体４と同様に、内容積が１２リットルの攪拌装置及びジャケット付き槽型反応器を用いて、表１に記載の重合操作工程順にて、共重合を行なった。重合体の特性を表２に示す。【００９０】
［実施例５、比較例４］
（重合体５の調製）
内容積が１２リットルの攪拌装置及びジャケット付き槽型反応器を用いて、表１に記載の重合操作工程順にて、共重合を行なった。精製シクロヘキサン４０００ｇ、テトラヒドロフラン（ＴＨＦ）０．６０ｇ、１，３−ブタジエン１１００ｇを仕込み、１００ｒｐｍで混合攪拌し重合開始温度を５５℃に調整した。２０重量％のｎ‐ブチルリチウムのシクロヘキサン溶液（ｎ‐ブチルリチウム１．０９ｇ）を添加し、重合を開始した。１，３−ブタジエンが完全に重合してから、四塩化珪素０．２９ｇを添加し、一部カップリングさせた。
次に、１，３−ジメチル−２−イミダゾリノンを０．５ｗｔ％含有する１，３−ジメチル−２−イミダゾリジノンを１．１６ｇ添加し、１５分後にメタノール０．３３ｇを添加し重合終了させた。得られた重合体に水添触媒Ｉを重合体の重量に対してチタンとして３０重量ｐｐｍ添加し、水素圧０．７ＭＰａ、温度６５℃で水添反応を行った。反応終了後にメタノール１ｇを添加し、重合体を反応器より抜き出した。次に安定剤としてオクタデシル‐３‐（３，５‐ジ‐ｔ‐ブチル‐４‐ヒドロキシフェニル）プロピオネートを重合体の重量に対して０．４重量％と２，４−ビス（オクチルチオメチル）−ｏ−クレゾールを重合体の重量に対して０．１５重量％を添加した。更に、得られた重合体ゴム溶液を攪拌下熱湯中に投下して、スチームストリッピングにより溶媒を除去しクラム状の部分水添スチレン・ブタジエンブロック共重合体ゴム（重合体４）を得、乾燥処理を行った。【００９１】
（重合体１０の調製）
１，３−ジメチル−２−イミダゾリノンを１．０ｗｔ％含有する１，３−ジメチル−２−イミダゾリジノンを使用して、重合体５と同様に、内容積が１２リットルの攪拌装置及びジャケット付き槽型反応器を用いて、表１に記載の重合操作工程順にて、重合を行なった。重合体の特性を表２に示す。【００９２】
実施例１〜６及び比較例１〜４の結果から、本発明の共役ジエン系重合体（実施例１〜６）は、優れた色調を有していることがわかる。【００９３】
［参考例１］
（重合体１１の調製）
内容積が１２リットルの攪拌装置及びジャケット付き槽型反応器を用いて、表１に記載の重合操作工程順にて、共重合を行なった。精製シクロヘキサン４６００ｇ、テトラヒドロフラン（ＴＨＦ）０．６９ｇ、テトラメチルエチレンジアミン（ＴＭＥＤＡ）０．６９ｇ、スチレン１３２ｇを仕込み、１００ｒｐｍで混合攪拌し重合開始温度を６０℃に調整した。２０重量％のｎ‐ブチルリチウムのシクロヘキサン溶液（ｎ‐ブチルリチウム１．３６ｇ）を添加し、スチレンの重合を開始した。スチレンが完全に重合してから、１，３−ブタジエン５４４ｇを添加し、１，３−ブタジエンを完全に重合させ、スチレン１２４ｇを添加し、スチレンを完全に重合させた。そのスチレン重合時のピーキング温度から、１０分後にメタノール０．７４ｇを添加し重合終了させた。
得られた共重合体に水添触媒Ｉを共重合体の重量に対してチタンとして１３０重量ｐｐｍ添加し、水素圧０．７ＭＰａ、温度６５℃で水添反応を行った。反応終了後にメタノール１ｇを添加し、重合体を反応器より抜き出した。次に安定剤としてオクタデシル‐３‐（３，５‐ジ‐ｔ‐ブチル‐４‐ヒドロキシフェニル）プロピオネートを重合体の重量に対して０．３重量％添加した。更に、得られた重合体ゴム溶液を攪拌下熱湯中に投下して、スチームストリッピングにより溶媒を除去しクラム状の部分水添スチレン・ブタジエンブロック共重合体ゴム（重合体１１）を得、乾燥処理を行った。【００９４】
［実施例７、比較例５、参考例３、参考例４］
（官能基含有ポリフェニレンエーテルの調製）
数平均分子量が２２０００、ポリマー片末端鎖がフェノール性水酸基を有するポリ（２，６−ジメチル−１，４−フェニレンエーテル）を合成し、このポリフェニレンエーテル１００重量部に対して、無水マレイン酸１重量部を添加し、２５０〜３００℃に加熱したベントポート付き二軸押出機（ＺＳＫ−２５；ＷＥＲＮＥＲ＆ＰＦＬＥＩＤＥＲＥＲ社製、ドイツ国）を用いて溶融混練し、未反応の無水マレイン酸を減圧下で除去しながら押出を実施し、無水マレイン酸が０．４重量部付加した官能基含有ポリフェニレンエーテル（官能基含有ＰＰＥ）を得た。
表３に示した配合処方に従って、（ａ）官能基含有ポリフェニレンエーテル（官能基含有ＰＰＥ）および（ｂ）水添共役ジエン系重合体を押出機の第１供給口から連続的に供給し、次いで、（ｃ）ポリアミド６（ウベナイロン６−１０１３Ｂ）をその押出機の中央部に位置する第２供給口から連続供給する製造プロセスにて、３００℃に設定したベントポート付き二軸押出機（ＺＳＫ−２５；ＷＥＲＮＥＲ＆ＰＦＬＥＩＤＥＲＥＲ社製、ドイツ国）を用いて溶融混練し組成物をペレットとして得た。このペレットを用いて２４０〜３００℃に設定した射出成形機（ＩＳ５５ＥＰＮ；東芝機械（株）製）に供給し、金型温度６０℃〜１００℃の条件でＩｚｏｄ衝撃試験用テストピースおよび平板（５０ｍｍ×９０ｍｍ×２．５ｍｍ）を射出成形した。本発明の共役ジエン系重合体を使用した重合体組成物は、衝撃強度が高く、優れた色調を有していることがわかる（実施例７）。化合物（ＩＩ）、（ＩＩＩ）の添加量が本発明の範囲外である重合体７（比較例５）は、ｂ＊値が高く、末端が特定構造のアミノ基となっていない重合体１１（参考例３）、末端の３５％が変性された重合体１２（参考例４）を使用した重合体組成物は、衝撃強度が劣る。【００９５】
【表１】
2015186667.tif 000013
【００９６】
【表２】
2015186667.tif 000014
【００９７】
【表３】
2015186667.tif 000015
【産業上の利用可能性】
【００９８】
本発明に係る共役ジエン系重合体は、優れた色調を有しその末端の４０％以上がアミノ基及びアミド基を有するものであり、その共役ジエン系重合体と熱可塑性樹脂やゴム状重合体などの他の高分子物質との組成物は、色調などの外観性、耐衝撃性や成形加工性などの機械的物性に優れる。その特性を活用し、食品包装材料、医療用器具材料、家電製品及びその部品、電子デバイス及びその部品、自動車部品、工業部品、家庭用品、玩具などの素材、履物用素材、粘・接着材用素材、アスファルト改質剤などの用途に展開できる。
【図１】
2015186667.tif 000021
【国際調査報告】
2015186667.tif 000022
2015186667.tif 000023
2015186667.tif 000024
2015186667.tif 000025